СПОСОБ ПОЛУЧЕНИЯ ПРОТИВОСКОЛЬЗЯЩЕГО ПОКРЫТИЯ НА КЕРАМИЧЕСКОЙ ПЛИТКЕ
METHOD TO PRODUCE ANTISKID COATING ON CERAMIC TILE

Изобретение относится к области производства керамической плитки для устройства полов в нежилых помещениях с интенсивным движением (станции метрополитена, подземные переходы, вестибюли, торговые и выставочные павильоны и другое).
Известен способ получения противоскользящего покрытия на керамической плитке, включающий нанесение слоя абразивного материала на поверхность плитки, предварительно покрытую слоем карбоксиметилцеллюлозы [1].
Задача изобретения состоит в прочном закреплении абразивного материала на поверхности керамической плитки.
Технический результат достигается тем, что по способу получения противоскользящего покрытия на керамической плитке, включающему приготовление керамической массы, пластическое формование плитки, ее сушку и обжиг, нанесение слоя абразивного материала на поверхность плитки, нанесение слоя абразивного материала с последующим его прикатыванием осуществляют до сушки плитки, а после обжига поверхность плитки с нанесенным на нее слоем абразивного материала пропитывают мономером стирола или акрилонитрила или метилметакрилата, с последующей его полимеризацией, причем мономер наносят вместе с инициирующей системой, включающей перекись бензоила и диметиланилин, взятые в массовом соотношении 1:0,5, при этом инициирующая система составляет 2% от массы мономера.
Способ поясняется примером.
Готовят керамическую массу с влажностью 18-25% и пластическим способом формуют из нее плитку требуемой конфигурации. На поверхность отформованной плитки наносят (напыляют) слой абразивного материала (кварцевый песок, корунд, гранитная крошка и др.) толщиной 0,5-2 мм и слегка прикатывают его. Затем плитку сушат до влажности 1-8% и при температуре 900-1200°C обжигают. После чего на поверхность плитки с нанесенным на нее слоем абразивного материала наносят мономер стирола или акрилонитрила или метилметакрилата, с последующей его полимеризацией. Мономер наносят вместе с инициирующей системой, включающей перекись бензоила и диметиланилин, взятые в массовом соотношении 1:0,5, при этом инициирующая система составляет 2% от массы мономера. Перекись бензоила выполняет роль инициатора, а диметиланилин является ускорителем распада инициатора на свободные радикалы. Мономеры проникают в поверхностный слой плитки, отверждаясь по механизму свободнорадикальной полимеризации, связывая частицы абразивного материала с изделием. Полимеризация проходит при комнатной температуре в течение одного часа.
Предложенный способ позволяет получать керамическую плитку с прочно (прочность сцепления не менее 1 МПа) закрепленным на ее поверхности слоем абразивного материала. Кроме того, способ обеспечивает «герметизацию» имеющихся на поверхности плитки мелких дефектов, в частности трещин, сколов и т.д., предотвращая проникновение влаги и загрязнений.
Источники информации
1. Канаев В.К. Новая технология строительной керамики. - М.: Стройиздат, 1990. - 264 с.